(57)【要約】  粉塵爆発の危険がなくてショットブラストによるバリ取り及び研掃能力やショットピーニングによる圧縮残留応力の付与能力が高いうえに、投射によるショットの消耗量が少ない亜鉛基合金ショットを提供する。  添加元素としてＡｌ：０．５〜６．５質量％、Ｃｕ：０．５〜４．５質量％を含むとともに、Ａｌ及びＣｕの質量組成比（Ａｌ／Ｃｕ）：１．０〜１３．０、合計量（Ａｌ＋Ｃｕ）１．５〜１０．５質量％で、ビッカース硬さが９０〜１９０ＨＶである三成分系の亜鉛基合金ショット、及び添加元素としてＡｌ：０．５〜６．５質量％、Ｃｕ：０．５〜４．５質量％、Ｍｇ：０．０１〜０．２質量％を含み、Ａｌ及びＣｕの質量組成比（Ａｌ／Ｃｕ）：１．０〜１３．０、添加量合計（Ａｌ＋Ｃｕ）：１．５〜８．０質量％で、ビッカース硬さが９０〜１９０ＨＶである四成分系の亜鉛基合金ショット。
2011052287.tif 000002
【特許請求の範囲】
【請求項１】
添加元素としてＡｌ：０．５〜６．５質量％、Ｃｕ：０．５〜４．５質量％を含む三成分系の亜鉛基合金ショットであって、前記ＡｌおよびＣｕの質量組成比（Ａｌ／Ｃｕ）：１．０〜１３．０、添加量合計（Ａｌ＋Ｃｕ）：１．５〜１０．５質量％で、かつ、ビッカース硬さが９０〜１９０ＨＶ０．０５であることを特徴とする亜鉛基合金ショット。
【請求項２】
前記亜鉛基合金ショットに含まれる前記三成分以外の元素（非必須元素）の合計含有量：０．５質量％以下であり、かつ、Ｆｅ含有量：０．３質量％以下であることを特徴とする請求項１記載の亜鉛基合金ショット。
【請求項３】
前記添加元素であるＡｌとＣｕの各純度が９９．９質量％以上として、かつ、前記非必須元素の含有量が合計で０．０２％以下であることを特徴とする請求項１又は２記載の亜鉛基合金ショット。
【請求項４】
請求項１に記載の亜鉛基合金ショットであって、アルミニウム基合金、亜鉛基合金またはマグネシウム基合金からなる非鉄金属製品の表面処理に用いられることを特徴とする亜鉛基合金ショット。
【請求項５】
請求項４に記載の亜鉛基合金ショットであって、添加元素としてＡｌ：３．０〜６．０質量％、Ｃｕ：１．０〜３．０質量％を含む三成分系の亜鉛基合金ショットであることを特徴とする亜鉛基合金ショット。
【請求項６】
請求項1に記載の亜鉛基合金ショットであって、アルミニウム基合金、亜鉛基合金またはマグネシウム基合金からなる非鉄金属製品のバリ取りの表面処理に用いられ、かつ、ビッカース硬さが１３０〜１５４ＨＶ０．０５であることを特徴とする亜鉛基合金ショット。
【請求項７】
添加元素としてＡｌ：０．５〜６．５質量％、Ｃｕ：０．５〜４．５質量％、Ｍｇ：０．０１〜０．２質量％を含む四成分系の亜鉛基合金ショットであって、
前記ＡｌおよびＣｕの質量組成比（Ａｌ／Ｃｕ）：１．０〜１３．０、添加量合計（Ａｌ＋Ｃｕ）：１．５〜８．０質量％で、かつ、ビッカース硬さが９０〜１９０ＨＶ０．０５であることを特徴とする亜鉛基合金ショット。
【請求項８】
前記亜鉛基合金ショットに含まれる前記四成分以外の非必須元素の含有量が０．５質量％以下であり、かつ、Ｆｅの含有量が０．３質量％以下であることを特徴とする請求項７記載の亜鉛基合金ショット。
【請求項９】
前記添加元素であるＡｌ、Ｃｕ及びＭｇの各純度が９９．９質量％以上であり、かつ、前記非必須元素の含有量が合計で０．０２％以下であることを特徴とする請求項７又は８記載の亜鉛基合金ショット。
【請求項１０】
請求項７に記載の亜鉛基合金ショットであって、アルミニウム基合金、亜鉛基合金またはマグネシウム基合金からなる非鉄金属製品の表面処理に用いられることを特徴とする亜鉛基合金ショット。
【請求項１１】
請求項１０に記載の亜鉛基合金ショットであって、添加元素としてＡｌ：３．０〜５．０質量％、Ｃｕ：１．０〜３．０質量％、Ｍｇ：０．０１〜０．２質量％を含む四成分系の亜鉛基合金ショットであることを特徴とする亜鉛基合金ショット。
【請求項１２】
請求項７に記載の亜鉛基合金ショットであって、アルミニウム基合金、亜鉛基合金またはマグネシウム基合金からなる非鉄金属製品のバリ取りの表面処理に用いられ、かつ、ビッカース硬さが１４０〜１５０ＨＶ０．０５であることを特徴とする亜鉛基合金ショット。
【請求項１３】
請求項７に記載の亜鉛基合金ショットであって、アルミニウム基合金、亜鉛基合金またはマグネシウム基合金からなる非鉄金属製品のピーニングの表面処理に用いられ、かつ、ビッカース硬さが１４０〜１５０ＨＶ０．０５であることを特徴とする亜鉛基合金ショット。
【請求項１４】
粒子の平均粒径が０．１〜３ｍｍであることを特徴とする請求項１、２、４、５、６、７、８、１０、１１、１２、１３のいずれかに記載の亜鉛基合金ショット。
【請求項１５】
請求項１、２、４、５、６、７、８、１０、１１、１２、１３のいずれかに記載の亜鉛基合金ショットの製造方法であって、溶解した金属溶湯を水等の冷却媒体中へ滴下させる工程、この冷却媒体中で、凝固・堆積させる工程、該凝固・堆積物を乾燥させる工程を経た粒状体を分級して製造することを特徴とする亜鉛基合金ショットの製造方法。
【請求項１６】
請求項１４に記載の亜鉛基合金ショットの製造方法であって、溶解した金属溶湯を水等の冷却媒体中へ滴下させる工程、この冷却媒体中で、凝固・堆積させる工程、該凝固・堆積物を乾燥させる工程を経た粒状体を分級して製造することを特徴とする亜鉛基合金ショットの製造方法。
【請求項１７】
請求項１５に記載の製造方法で製造した亜鉛基合金ショットであって、亜鉛基合金ショットの粒子の長手方向の長さをａ、前記長手方向に直交する方向における最大径をｂとした場合に、６０％以上のショットのａ／ｂが１．０〜１．２の範囲内にあることを特徴とする、亜鉛基合金ショット。
【請求項１８】
請求項１６に記載の製造方法で製造した亜鉛基合金ショットであって、亜鉛基合金ショットの粒子の長手方向の長さをａ、前記長手方向に直交する方向における最大径をｂとした場合に、６０％以上のショットのａ／ｂが１．０〜１．２の範囲内であることを特徴とする、亜鉛基合金ショット。
【請求項１９】
請求項７または１２に記載の亜鉛基合金ショットであって、粒子の平均粒径が、０．３から２.０ｍｍであることを特徴とする亜鉛基合金ショット。
【請求項２０】
請求項１４に記載の亜鉛基合金ショットであって、粒子の平均粒径が、０．３から２.０ｍｍであることを特徴とする亜鉛基合金ショット。
【請求項２１】
請求項１７に記載の亜鉛基合金ショットであって、粒子の平均粒径が、０．３から２.０ｍｍであることを特徴とする亜鉛基合金ショット。
【請求項２２】
請求項１８に記載の亜鉛基合金ショットであって、粒子の平均粒径が、０．３から２.０ｍｍであることを特徴とする亜鉛基合金ショット。
【請求項２３】
請求項１９に記載の亜鉛基合金ショットであって、粒子の平均粒径が、０．３から０．６ｍｍであることを特徴とする亜鉛基合金ショット。
【請求項２４】
請求項２０に記載の亜鉛基合金ショットであって、粒子の平均粒径が、０．３から０．６ｍｍであることを特徴とする亜鉛基合金ショット。
【請求項２５】
請求項２１に記載の亜鉛基合金ショットであって、粒子の平均粒径が、０．３から２.０ｍｍであることを特徴とする亜鉛基合金ショット。
【請求項２６】
請求項２２に記載の亜鉛基合金ショットであって、粒子の平均粒径が、０．３から２.０ｍｍであることを特徴とする亜鉛基合金ショット。
【発明の詳細な説明】
【技術分野】
【０００１】
本発明は、例えばアルミニウムダイカスト製品やアルミニウム鋳物製品などを例とする非鉄金属部品のバリおよびカエリの除去（以下「バリ取り」と記載）、並びに、鋳造品の砂落とし、塗型や離型剤の焼き付き除去、又は、酸化膜や湯じわの除去（以下、「研掃」と記載）を目的としたショットブラストや、非鉄金属部品又は、非鉄金属部品の溶接部の疲労強度改善を目的としたショットピーニングで使用される投射加工（吹付け加工）用のショットに関する。【０００２】
本明細書で、ビッカース硬さは、JIS Z 2244において、試験力0.4093Ｎ、試験力の保持時間：10〜15ｓの条件で測定したものを意味し、「○○○ＨＶ0.05」と表示されるものであるが、単に「○○○ＨＶ」と略記する。【０００３】
また、合金組成を示す「％」は、特に断らない限り「質量％」を意味する。
【背景技術】
【０００４】
従来、自動車部品などに使用されているアルミニウム基合金または、亜鉛基合金または、Ｍｇ基合金を例とする非鉄金属製のダイカスト製品においては、成型品（成形品）のバリ取りや研掃などを目的とした表面処理として、ショットと呼ばれる小さな球を高速で被処理品へ投射するショットブラストが多く使用されている。【０００５】
また近年では、非鉄金属部品や非鉄金属部品の溶接部の疲労強度向上を目的とした表面処理として、上記ショットブラストと同じく、ショットを高速で被処理品へ投射するショットピ−ニングが多く使用されている。【０００６】
このショットブラストに用いられるショットの材料としては、アルミニウム基合金、ステンレス、亜鉛基合金からなるショットが一般に使用されてきた。【０００７】
アルミニウム基合金ショットは、比重が軽いために被処理品の研掃能力が十分で無く、また、アルミニウムの材料特性に基づきショットブラスト中に発生するショット破砕に起因する粉塵雲の爆発感度は高く、しかも爆発下限濃度も低い。このため、余分な作業安全管理を必要とする。【０００８】
ステンレスショットは、化学物質排出移動量届出制度（ＰＲＴＲ“Pollutant Release and Transfer Register" 制度）の対象となるＮｉ(政令番号231)やＣｒ（政令番号68）を含んでいる。このため、作業安全や環境保全の見地から、使用制限の方向にある。【０００９】
亜鉛基合金ショットは、アルミニウム基合金ショットやステンレスショットと比較して、ショット破砕に起因する粉塵雲の爆発感度が低くしかも爆発下限濃度も高い。このため、安全性の面から非鉄金属製のダイカスト製品のショットブラストやショットピーニング用のショットとして近年では最も多く使用されている。【００１０】
亜鉛基合金ショットに係る先行技術文献として、本発明の特許性に影響を与えるものではないが、特許文献１〜５等が存在する。
【先行技術文献】
【特許文献】
【００１１】
【特許文献１】特開平１１−３２０４１６号公報
【特許文献２】特開２００１−１６２５３８号公報
【特許文献３】特開２００７−８４８６９号公報
【特許文献４】特開平９−７０７５８号公報
【特許文献５】特開２００２−２２４９６２号公報
【発明の概要】
【発明が解決しようとする課題】
【００１２】
ショットブラストによるバリ取りや研掃、さらには、ショットピーニングによる疲労寿命の向上等を目的とした表面処理に際して、被処理物の表面硬さに応じたショットを用いることが、それらの目的達成のためには望ましい。【００１３】
例えば、ビッカース硬さ９０〜１１０ＨＶのアルミダイカスト製品には、それらの硬さ近傍若しくは以上のショットを用いることが望ましい。【００１４】
しかし、それらの硬さ以上の亜鉛基合金ショットにおいて、靭性を有するものはあまり上市されていない。亜鉛基合金ショットは、通常、硬さの増大に比例して靭性が低下するためである。【００１５】
なお、特許文献２において、添加元素としてショット耐久性を向上させるために、Ｍｎを添加（添加量：０．３〜５．０％）する技術が提案されている。しかし、ＭｎもＰＲＴＲ制度の対象（政令番号311）であり、ステンレスショットと同様な問題点がある。【００１６】
そして、亜鉛基合金ショットにおいて、昨今の環境問題の高まりの見地から、ＰＲＴＲ制度の対象となるＭｎ等の元素を添加せずに耐久性を向上させる技術の出現が望まれていた。
【課題を解決するための手段】
【００１７】
本発明者らは、これらの亜鉛基合金ショットの課題を解決すべく鋭意研究を重ねた結果、ＺｎにＡｌとＣｕを添加して、特定の合金組成に調節した場合に、ＰＲＴＲ制度の対象元素を添加しなくても、上記ビッカース硬さ１００ＨＶ近傍以上を有して靭性の高い亜鉛基合金ショットが製造できる合金組成があることを見出して、下記構成の本発明に想到した。【００１８】
本発明（第一発明）は、添加元素としてＡｌ：０．５〜６．５％、Ｃｕ：０．５〜４．５％を含む三成分系の亜鉛基合金ショットであって、前記ＡｌおよびＣｕの質量組成比（Ａｌ／Ｃｕ）＝１．０〜１３．０、添加量合計（Ａｌ＋Ｃｕ）：１．５〜１０．５％、且つビッカース硬さ：９０〜１９０ＨＶであることを特徴とする。【００１９】
なお、図１に亜鉛基合金ショットの三成分系合金組成の状態図における本発明の組成範囲（灰色部）を概略的に示す。【００２０】
本発明の亜鉛基合金ショットには、ショット消耗量に大きく影響する機械的性質である耐衝撃性を向上させるために合金元素（必須元素）としてＡｌを添加する。Ａｌは亜鉛合金の耐衝撃性（靭性）ならびに機械的強度やビッカース硬さを増大させる作用がある。Ａｌの添加量（全体量１００％基準；以下同じ。）が０．５％未満ではそれらの作用を得難く、６．５％を超えると耐衝撃性が低下傾向を示す。その他の添加合金であるＣｕの添加割合にもよるが、耐衝撃性を増大させるための好適なＡｌの添加量は３．０〜６．０質量％、好ましくは約３．０〜５．０％である。【００２１】
また、亜鉛基合金ショットのビッカース硬さを向上させるために添加元素としてＣｕを使用する。Ｃｕは亜鉛合金の機械的強度やビッカース硬さを増大させる作用があり、Ｃｕの添加量が０．５％未満ではそれらの作用を得難い。しかし、Ｃｕの添加量が４．５％を超える、もしくは、ＡｌとＣｕの添加量合計が１０．５％を超えると機械的強度やビッカース硬さは向上するものの耐衝撃性が低下傾向（靭性が低下する。）を示す。アルミダイカスト製品のビッカース硬さ１００ＨＶよりも十分に硬さの高いビッカース硬さ１４０ＨＶである本発明の亜鉛基合金ショットの場合、最も好適なＣｕの添加量は、約１．０〜３．０％である。【００２２】
また、亜鉛基合金ショットにおいて、前述の通りビッカース硬さ９０ＨＶを下回るとバリ取り能力や研掃能力が十分ではないが、１９０ＨＶを超えると、バリ取り時や研掃時やピーニング処理時において亜鉛基合金ショットの割れや損耗が進行しやすくなり、ショットの消耗量が増大して実用的ではない。これは亜鉛基合金ショットの靱性が低いことに起因する。よって、十分なバリ取り能力や研掃能力やピーニング能力を有し、かつショットの消耗量が少ない（高靭性）のものが得易いビッカース硬さ：９０〜１９０ＨＶ、好ましくは１３０〜１５４ＨＶの範囲で、処理対象（製品）や処理目的に応じてショットを適宜選定する。【００２３】
上記構成の本発明において、亜鉛基合金ショットに含まれる三成分（Ｚｎ、Ａｌ、Ｃｕ）以外の元素（非必須元素）の含有量：０．５％以下とし、かつ、Ｆｅ含有量：０．３％以下とすることが望ましい。【００２４】
上記非必須元素としては、例えば、Ｐｂ、Ｆｅ、Ｃｄ、Ｓｎ、Ｓｉ、Ｔｉ、Ｍｎ、Ａｓ、Ｓｂ、Ｂｉ、Ｓ、が挙げられる。これらの非必須元素の合計が０．５％を超えると亜鉛基合金ショットが脆く、靱性が低くなり易い。特にＦｅは、靭性に悪影響を与え、Ｆｅの含有量が亜鉛基合金ショット中に合計で０．３％を超えると、ショット消耗量が増大してショットとしては実用的ではない（比較例1-6、比較例2-3参照）。【００２５】
上記構成の本発明において、添加元素であるＡｌとＣｕとの各純度が９９．９％以上であり、かつ、非必須元素の含有量が合計で０．０２％以下とすることが望ましい。亜鉛基合金ショットの製造に際して、ＡｌとＣｕに含まれる非必須元素（不純物）及び該非必須元素の酸化物が結晶粒界に入りこむことによる靭性低下を可及的に小さくできる（実施例1-6、実施例2-3）。【００２６】
具体的には、  上記Ａｌの原料（地金）としては、ＪＩＳＨ２１０２のアルミニウム地金特１種（９９．９０％以上）やＪＩＳＨ２１１１（またはＩＣＳ７７．１２０．１０）の精製アルミニウム地金特特殊（９９．９９５％以上）・１種（９９．９９０％以上）・２種（９９．９５％以上）を、上記Ｃｕの原料（地金）としては、ＪＩＳＨ２１２１の電気銅地金（９９．９６％以上）を、それぞれ挙げることができる。【００２７】
なお、基元素であるＺｎの原料（地金）としては、特に限定されず、ＪＩＳＨ２１０７（またはＩＳＯ７２５：１９８１）に規定されている各グレイドのものを使用できる。ショットの品質安定性の見地からは、ＪＩＳＨ２１０７の普通亜鉛地金（９９．９７％以上）、最純亜鉛地金（９９．９９５％以上）、特種亜鉛地金（９９．９９％以上）等の高純度のものを使用することが望ましい。【００２８】
他の本発明（第二発明）は、添加元素としてＡｌ：０．５〜６．５％、Ｃｕ：０．５〜４．５％、Ｍｇ：０．０１〜０．２％を含む四成分系の亜鉛基合金ショットであって、ＡｌおよびＣｕの質量組成比（Ａｌ／Ｃｕ）：１．０〜１３．０、添加量合計（Ａｌ＋Ｃｕ）：１．５〜８．０％で、かつ、ビッカース硬さ：９０〜１９０ＨＶ、好ましくは１４０〜１５０ＨＶであることを特徴とする。【００２９】
第二発明は、第一発明の如く、ＡｌとＣｕとの添加量合計（Ａｌ＋Ｃｕ）：８．０％以下の場合において、第一発明の亜鉛基合金ショットを繰り返し使用することにより生じる金属組織の再結晶化による、ショットの機械的強度やビッカース硬さの低下を防止するために、添加元素として微量のＭｇを使用する。Ｍｇは、亜鉛合金の結晶界面にＭｇ化合物を析出させ再結晶化を抑制する作用があると共に機械的強度やビッカース硬さを向上させる作用もある。Ｍｇ：０．０１％未満では再結晶化抑制作用を得難く、０．２％を超えると、ＡｌやＣｕの添加による耐衝値向上の作用を阻害するおそれがある。そして、ビッカース硬さ１４０ＨＶ前後の亜鉛基合金ショットが得られる添加元素組成を、Ａｌ：３．０〜５．０％、Ｃｕ：１．０〜３．０％とした場合、好適なＭｇの添加量は０．０１〜０．２％、好ましくは０．０３〜０．０８％であるである。なお、ビッカース硬さ１４０ＨＶ前後は、非鉄金属製品に対して良好なショットブラストやショットピーニングの効果を得易いショット硬さである。【００３０】
Ｍｇ以外の添加元素（ＡｌとＣｕ）の添加量の数値範囲限定の理由は、第一発明と同様である。【００３１】
上記構成の第二発明において、第一発明の場合と同様、亜鉛基合金ショットに含まれる四成分以外の非必須元素の含有量を０．５％以下とし、かつ、Ｆｅの含有量が０．３％以下とすることが、望ましい。それらの非必須元素の含有量限定の理由は、第一発明と同様である。【００３２】
上記第二発明に係る各発明において、第一発明と同様、前記添加元素であるＡｌ、Ｃｕ及びＭｇの各純度がそれぞれ９９．９質量％以上であることが望ましい。それらの純度限定の理由は、第一発明と同様である。【００３３】
なお、具体的には、上記Ａｌ、ＣｕおよびＺｎの原料（地金）は、前述の通りであり、上記Ｍｇの原料（地金）としては、ＪＩＳＨ２１５０（またはＩＳＯ８２８７：２０００）のマグネシウム地金1種（９９．９０％以上）を挙げることができる。【００３４】
上記第一・第二発明における亜鉛基合金ショットの平均粒径は、被処理品の強度および処理目的によっても異なるが、通常、０．１〜３．０ｍｍとすることができ、好ましくは０．３〜２ｍｍとすることができる。【００３５】
平均粒径が過小であると十分なバリ取り能力や研掃能力やピーニング効果（例えば、圧縮残留応力付与）を得難い。逆に、平均粒径が過大であると、バリ取り時や研掃時やピーニング処理時に被処理物に傷がついたり、面粗度が維持できなかったりする。
ショットの平均粒径を０．１〜３．０ｍｍ、好ましくは０．３〜２ｍｍとした場合には、高い研掃効果を発揮して短時間内に被処理品のバリ取り等の表面処理を行うことができる。また、ショットの平均粒径を０．３〜０．６ｍｍとした場合には、肌荒れの少ない美麗な表面肌を得ることができる。【００３６】
上記第一・第二発明の亜鉛基合金ショットは、溶解した金属溶湯を水等の冷却媒体中へ滴下させる工程、この冷却媒体中で、滴下させた金属溶湯を凝固させて粒状体を形成し堆積させる工程、該凝固・堆積物を乾燥させる工程を経た粒状体を分級して製造する。【００３７】
溶解した金属溶湯を冷却媒体中に滴下することにより前記金属溶湯は急激に冷却されるため、一般の鋳造材料に比べて微細で均一な組織となる。ショットブラストまたはショットピーニングとして用いた場合、亜鉛基合金ショットには非常に大きな外力が負荷されるため、微細で均一な組織とすることで、耐衝撃性や引っ張り強度などの機械的性質が向上し、亜鉛基合金ショットとして好適に用いることができる。
【発明の効果】
【００３８】
本発明の亜鉛基合金ショットは、亜鉛基合金であることからショット破砕に起因する粉塵雲の爆発感度が低く爆発下限濃度が高いので、安全性の高い亜鉛基合金ショットを提供することができる。【００３９】
さらに、本発明の亜鉛基合金ショットは、高硬度（ビッカース硬さが９０ＨＶ以上）であるため、ショットブラストによるバリ取りや研掃能力が高く、短時間でショットブラスト処理ができて生産性が高い。しかも、従来の亜鉛基合金ショットには無い高靭性であるため、亜鉛基合金ショットの消耗量が少なくなるとともに、ショット破砕に起因する粉塵発生量も低減する。【００４０】
また、ショットピ−ニングで使用した場合も同様に、高硬度で且つ高靭性である本発明の亜鉛基合金ショットは、被処理品の表面層に効率良く塑性変形を起こして圧縮残留応力を付与することが可能である。また、ショットブラストで使用した場合と同様にショット破砕に起因する粉塵発生量も低減する。【００４１】
さらに、本発明の亜鉛基合金ショットは、金属組織の再結晶化によるショットの機械的強度の低下が相対的に小さく、亜鉛基合金ショットの使用中のビッカース硬さが安定する。このため、その効果としてショットブラストやショットピーニング後の被処理品の仕上がりにバラツキが少なくなり、表面処理品質も安定する。【００４２】
さらに、本発明の亜鉛基合金ショットは、粉塵の発生量が少ない上に、ＰＲＴＲ制度の対象となるＭｎなどが含まれておらず、環境保全および作業安全性の見地からも望ましい。
【図面の簡単な説明】
【００４３】
【図１】本発明の合金組成範囲を示す三成分系状態図である。
【図２】本発明の亜鉛基合金ショットの製造方法の一例を示す流れ図である。
【発明を実施するための形態】
【００４４】
本発明における亜鉛基合金ショットを、滴下造粒法を用いて製造する場合について以下に説明する（図２参照）。
【００４５】
まず、基元素（Ｚｎ）および添加元素（Ａｌ、ＣｕさらにはＭｇ）のインゴット（原料）１２を計量して、設定合金組成比となるように坩堝１４に投入する。
【００４６】
次に、坩堝１４を加熱手段（抵抗加熱）１５で加熱することで、投入したインゴット（地金）混合物を溶解し、溶湯１６を得る。このときの溶解加熱温度は、合金組成や生産規模により異なるが、通常５５０〜７００℃（望ましくは５８０〜６００℃）の範囲で適宜設定する。なお、各元素の融点は、下記の通りである。
【００４７】
Ｚｎ：419.6℃、Ｃｕ：1083.4℃、Ａｌ：660℃、Ｍｇ：648℃
次に、溶湯１６を溶湯保持容器１８に投入する。溶湯保持容器１８には加熱手段（抵抗加熱）２０が備えられており、亜鉛基合金ショット製造時に、溶湯１６が必要以上に冷却されないように保持することができる。このときの溶湯保持温度は、合金組成や生産規模により異なるが、通常５００〜６００℃（望ましくは５２０〜５５０℃）の範囲で適宜設定する。
【００４８】
溶湯保持容器１８の底部には溶湯滴下用の滴下ノズル２２が設けられており、該ノズル２２の下部には水等の冷却媒体２４が投入されて、冷却手段（クーリングタワー）２６が付設された冷却槽２８が配されている。なお、冷却媒体２４は油等であってもよい。
【００４９】
溶湯保持容器１８中の溶湯１６は、滴下ノズル２２から滴下されることにより、滴下ノズル２２と冷却媒体２４に至るまでの空気中通過時に空気と接触し、さらには、冷却媒体２４との接触による冷却に伴い、表面張力の影響を受け球状化する。
ここで、溶湯１６が滴下ノズル２２から滴下されるとき、溶湯１６の液滴の形状は完全な球ではなく、落下方向に引き伸ばされて歪んだ球ないし楕円状となる。このため、得られる粒状体３０、すなわちショットの粒子の形状は、やや歪んだ球状、回転楕円体状、あるいは角が丸い円柱状になる。このようなショットの投影図から求めたショットの長手方向の長さをａ、長手方向に直交する方向における最大径をｂとした場合に、６０％以上のショットのａ／ｂが１．０〜１．２の範囲内にあることが好ましい。このようなショットは真球に近く、形状のバラツキが小さいので、より均一な研掃効果が得られる。なお、ショットの投影図は、顕微鏡観察や撮像による画像解析等の公知の手段で得ることができる。
【００５０】
なお、冷却媒体２４は滴下溶湯が接触することにより温度が上昇し、滴下溶湯の急冷が妨げられる原因となる。このため、冷却手段２６により、冷却媒体２４を設定温度に保持する。この設定冷却温度は、例えば、水の場合、通常、６０℃以下（好ましくは３０〜４０℃）とする。６０℃を超えると、滴下溶湯（液滴）と接触した水が沸騰して界面が気化状態となり、急冷作用を発揮し難くなる。
【００５１】
冷却媒体２４の底部には、亜鉛合金の粒状体３０が堆積される。これを回収して、乾燥機（回転乾燥機）３２で乾燥後、分級機（振動篩）３４で分級して亜鉛基合金ショットを得る。なお、分級は亜鉛基合金ショットの使用目的に合わせて所定の粒径になるように行なう。
【００５２】
なお、亜鉛基合金ショットの製造方法は、上記滴下造粒法に限定されない。例えば、ガスアトマイズ法、遠心アトマイズ法、水アトマイズ法等公知の方法を、それぞれ目的とする亜鉛基合金ショットの形状、粒度等に応じて適宜選択することができる。
【実施例】
【００５３】
以下、第一・第二発明の効果を確認するために比較例とともに行なった実施例について説明する。【００５４】
実施例1-1〜1-8および比較例1-1〜1-6が第一発明に、実施例2-1〜2-3および比較例2-1〜2-3が第二発明に、それぞれ対応する。【００５５】
合金元素の各原料は、下記各地金（インゴット）を使用した。各地金のＪＩＳ規定の純度（下限値）とともに、Ｆｅ含量（許容上限値）を付記する。なお、「１号銅線くず」のＦｅは推定値である。【００５６】
・合金元素原料合計：２００ｋｇ
・使用地金Ａ（実施例1-6・2-3を除く実施例・比較例）・・・
Ｚｎ：普通亜鉛地金（ＪＩＳＨ２１０７）９９．９７％、Ｆｅ：０．０１％、
Ａｌ：アルミニウム地金３種（ＪＩＳＨ２１０２）９９．００％、Ｆｅ：０．８０％、
Ｃｕ：1号銅線くず（ＪＩＳＨ２１０９）９９．８７％、Ｆｅ：０．０１％、
Ｍｇ：マグネシウム地金２種（ＪＩＳＨ２１５０）９９．８％、Ｆｅ：０．０５
％、
・使用地金Ｂ（実施例1-6・2-3）・・・
Ｚｎ：普通亜鉛地金（ＪＩＳＨ２１０７）９９．９７％、Ｆｅ：０．０１％、
Ａｌ：アルミニウム地金特１種（ＪＩＳＨ２１０２）９９．９０％、Ｆｅ：０．
０７％、
Ｃｕ：電気銅地金（ＪＩＳＨ２１２１）９９．９６％、Ｆｅ：０．０１％、
Ｍｇ：マグネシウム地金１種（ＪＩＳＨ２１５０）９９．９０％、Ｆｅ：０．０１％、【００５７】
各合金ショットの製造は、前述の図２に示した方法（滴下造粒法）において、下記条件で合金組成を表1・２に示すものとして行なった。【００５８】
・溶解温度：約６００℃、
・溶湯保持温度：約５５０℃、
・冷却媒体（水）保持温度：約４０℃
また各実施例および比較例における非必須元素（不純物）合計およびＦｅ含量を、各ＪＩＳ表示組成から求めて表１（第一発明対応）・２（第二発明対応）に示す。比較例1-6および比較例2-3は、Ｆｅ添加して、それぞれ、Ｆｅ含量：０．３５％となるように調節した。【００５９】
即ち、不純物合計は、実施例1-1〜1-8及び実施例2-1〜2-3は、０．０１４〜０．０９２％であり、比較例1-1〜1-6および比較例2-1〜2-3は、０．０３２〜０．３７８であった。【００６０】
さらに、従来例１として、９９．９％以上の各原料地金を用いて、添加元素組成「Ａｌ：０．０１％、Ｍｎ：１．９％」、ビッカース硬さ：８８ＨＶ、従来例２として、添加元素「Ａｌ：０．０５％、Ｍｎ：４．５％」、ビッカース硬さ：１２９ＨＶのものを調製した。【００６１】
【表１】
2011052287.tif 000003
【００６２】
【表２】
2011052287.tif 000004
【００６３】
こうして製造した各ショットについて、ビッカース硬さを測定した。それらの結果を後記表３・４に示す。【００６４】
上記で調製した各実施例・比較例の亜鉛基合金ショットについて、（１）ショットブラストおよび（２）ショットピーニングの各評価試験を行なった。【００６５】
（１）ショットブラスト評価試験
準備した亜鉛基合金ショット（平均粒径１．０ｍｍ、ａ／ｂが１．２以下のショットが７０％以上）５０ｋｇを、「ＤＺＢ型遠心式投射装置（５ＨＰ）」（新東工業株式会社製）により投射速度４５ｍ／ｓでアルミニウム合金製ダイカスト部品（表面硬さ：１００ＨＶ）にショットブラストをして性能の評価を行なった。何れも、投入した亜鉛基合金ショットの金属組織の再結晶化現象が十分に安定すると思われる８時間の予備投射を実施して、実際のショットブラスト操業とほぼ同じ状態となるように亜鉛基合金ショットのコンディション調整をしたものを使用した。【００６６】
評価項目は、靭性（耐衝撃性）に対応する「ショット消耗量」、ブラスト能力に対応する「バリ取り能力」および「研掃能力」について、下記の如く行なった。【００６７】
＜ショット消耗量＞
亜鉛基合金ショットを用いて８時間、ショットブラストすることにより微粉となって損耗した量を「ショット消耗量」として下記基準で評価した。【００６８】
◎：０．０６ｋｇ／（ｈ・ＨＰ）以下、
○：０．０６ｋｇ／（ｈ・ＨＰ）超０．０８ｋｇ／（ｈ・ＨＰ）以下、
△：０．０８ｋｇ／（ｈ・ＨＰ）超０．１０ｋｇ／（ｈ・ＨＰ）以下、
×：０．１０ｋｇ／（ｈ・ＨＰ）超。【００６９】
＜バリ取り能力＞
下記基準で評価した。【００７０】
◎：ショットブラスト時間が３０秒でバリ取りを行うことができて結果が極めて良好なもの、
○：６０秒でバリ取りを行うことができ結果が良好なもの、
△：９０秒でバリ取りを行うことができ結果がやや不良なもの、
×：９０秒ショットブラストしてもバリを取ることができず不良なもの。【００７１】
＜研掃能力＞
下記基準で評価した。【００７２】
◎：処理後の被処理品の表面肌が銀白色に輝いていたもの、
○：同じく少し黒ずんでいたもの、
△：同じく黒ずんでいたもの。【００７３】
それらの評価結果を表３に示す。【００７４】
【表３】
2011052287.tif 000005
【００７５】
次に、第一発明のＡｌ添加量範囲（０．５〜６．５％）について説明する。【００７６】
Ａｌ添加量過少（０．５％）となる比較例1-1の亜鉛基合金ショットは、ショットの消耗量は少ない「○」であるものの、ビッカース硬さが低いために、バリ取り能力や研掃能力が低く亜鉛基合金ショットの総合評価は、やや不良なもの「△」となった。【００７７】
Ａｌ添加量の過多（６．５％超）である比較例1-2及び1-3の亜鉛基合金ショットは、Ａｌの過剰添加によりショットの耐衝撃性（靭性）が低下してしまい、ショットの消耗量はやや多い「△」となった。さらに、比較例1-2及び1-3は、Ａｌを過剰添加したために亜鉛基合金ショットの比重が軽くなり、ビッカ−ス硬さが向上したにもかかわらず、亜鉛基合金ショットの被処理品への衝突力が低下する。このため、比較例1-2及び1-3は、バリ取り能力ならびに研掃能力が低下した。亜鉛基合金ショットの総合評価は、やや不良なもの「△」となった。【００７８】
第一発明のＡｌ添加量：０．５〜６．５％の範囲内である実施例1-1〜1-3の亜鉛基合金ショットは耐衝撃性が高く、ショット消耗量は、極めて少ない「◎」となった。特に、ビッカース硬さが１３０ＨＶ以上である実施例1-2及び1-3の亜鉛基合金ショットは、バリ取り能力及び研掃能力の双方が高く、亜鉛基合金ショットの総合評価は、極めて良好なもの「◎」となった。【００７９】
第一発明のＣｕ添加量（０．５〜４．０％）について説明する。【００８０】
Ｃｕ添加量過少（０．５％未満）となる比較例1-4の亜鉛基合金ショットは、ショットの消耗量は極めて少ない「◎」であるものの、ビッカース硬さが低いために、研掃能力が低く、亜鉛基合金ショットの総合評価は、やや不良なもの「△」となった。【００８１】
Ｃｕ添加量過多（４．５％超）の比較例1-5の亜鉛基合金ショットは、１９０ＨＶと亜鉛合金としては極めて高硬度であり、バリ取り能力および研掃能力は「◎」評価であったが、Ｃｕの過剰添加によりショットの靭性が低下して、ショット消耗量が「△」と増大する結果となった。これは、Ｃｕの含有量増大に伴ない亜鉛基合金ショットの靱性が低下したことに起因する。【００８２】
第一発明の亜鉛基合金ショットに係る実施例1-1（ビッカース硬さ９２ＨＶ）と従来例１（ビッカース硬さＨＶ８８）、および実施例1-2（ビッカース硬さ１３０ＨＶ）と従来例２（ビッカース硬さＨＶ１２９）は、それぞれ、ビッカース硬さは、ほぼ同じであるにもかかわらず、本発明の亜鉛基合金ショットの方がバリ取り能力や研掃能力が優れている。【００８３】
一般に亜鉛合金は、時効により再結晶が進行して金属組織が変化して硬さが低下する傾向がある。今回のショットブラストにおける亜鉛基合金ショットの評価テストではこの再結晶化後のショットの状態が実際のショットブラスト操業状態であると考えて８時間の予備投射を実施している。おそらく従来例１・２の亜鉛基合金ショットは、本発明の亜鉛基合金ショットよりも硬さの低下率が大きいために、バリ取り能力や研掃能力が劣る結果となったのではないかと推定される。【００８４】
また、添加合金地金として比較的低純度の材料を使用した場合（実施例1-4）と、高純度の材料（実施例1-6）を比較すると、高純度材料を用いた実施例1-6の場合の方が、ビッカース硬さが若干低くなるが、ショット消耗量が少なく、より良好な結果が得られた。【００８５】
また、亜鉛基合金ショット中に含まれるＦｅの量が少ない場合（実施例1-4）と、多い場合（比較例1-6）を比較すると、Ｆｅ含有量が過剰である比較例1-6は、ビッカース硬さが低くなるとともに、ショット消耗量、バリ取り能力および研掃能力のいずれもが低下する結果となった。【００８６】
（２）ショットピーニング評価試験
準備した亜鉛基合金ショット（平均粒径１．０ｍｍ）を新東工業株式会社製のＤＺＢ型遠心式投射装置により投射速度６０ｍ／ｓでカバレージが３００％になるまで、下記のＡＣ４ＣＨ連続鋳造材にショットピーニングをした。【００８７】
何れの評価サンプルも、投入した亜鉛基合金ショットの金属組織の再結晶化現象が十分に安定すると思われる８時間の予備投射を実施して、実際のショットピーニングの操業とほぼ同じ状態となる様に亜鉛基合金ショットのコンディションを調整した後にショットピーニングを行なった。予備投射後の亜鉛基合金ショットのビッカース硬さを表４に示す。【００８８】
ショットピーニング試験は、ＡＣ４ＣＨ連続鋳造材を５２０℃で８時間溶体化処理した後、水冷して１２時間放置後に１６０℃で６時間時効処理した厚さ５mm、幅１５ｍｍ、平行部の長さ１７ｍｍの短冊状試験片を用いた。【００８９】
ショットピーニング評価は下記各項目について行なった。【００９０】
評価項目は、ピーニング効果に対応する「圧縮残留応力の向上率」および「靭性（耐衝撃性）」について、下記の如く行なった。【００９１】
＜圧縮残留応変化率＞
試験片の被処理面の中央部表面から０．１５ｍｍの深さの残留応力を測定して、ショットピ−ニング未処理品の残留応力−１００ＭＰａに対する変化率により下記基準で評価した。【００９２】
◎：２５０％以上、
○：２００％以上２５０％未満、
△：２００％未満。【００９３】
＜ショット消耗量＞
亜鉛基合金ショットを用いて８時間、ショットピーニングすることにより微粉となって損耗した量を「ショット消耗量」として下記基準で評価した。【００９４】
◎：０．０６ｋｇ／（ｈ・ＨＰ）以下、
○：０．０６ｋｇ／（ｈ・ＨＰ）超０．０８ｋｇ／（ｈ・ＨＰ）以下、
△：０．０８ｋｇ／（ｈ・ＨＰ）超０．１０ｋｇ／（ｈ・ＨＰ）以下、
×：０．１０ｋｇ／（ｈ・ＨＰ）超。【００９５】
以上の「圧縮残留応力の向上率」「ショットの消耗量」を「総合判定」して、極めて良好なものを◎、良好なものを○、やや不良なものを△、不良であるものを×として評価した。その評価結果を表４に示す。【００９６】
【表４】
2011052287.tif 000006
【００９７】
第一の発明の亜鉛基合金ショットである実施例1-2〜1-5の亜鉛基合金ショットは、予備投射によりビッカース硬さが約２７〜４５％低下してビッカース硬さが９０〜９７ＨＶとなった。ＡｌとＣｕとの添加量合計が７．５％未満の場合は、亜鉛基合金ショットの繰り返し使用により金属組織が再結晶化して亜鉛基合金ショットの機械的強度やビッカース硬さが低下してしまうことが分かった。即ち、ＡｌとＣｕとの合計が７．５％未満の場合、ショットピーニング用のショットとしては、必ずしも最適とはいえない。【００９８】
したがって、実施例1-2〜1-5の亜鉛基合金ショットは、被処理品のビッカース硬さ１０４ＨＶよりも亜鉛基合金ショットの硬さが低くなり被処理品表面層に十分に塑性変形を起こすことができず、「圧縮残留応力の向上率」が２００％未満のピ−ニング効果が少なかった「△」の評価となった。実施例1-2〜1-5の亜鉛基合金ショットの総合評価は、やや不良なもの「△」となった。【００９９】
第一の発明の亜鉛基合金ショットであり、ＡｌとＣｕの合計が７．５％超である実施例1-7及び1-8の亜鉛基合金ショットは、予備投射によりビッカース硬さが約２９〜３２％低下しているものの、予備投射前のビッカース硬さが１８０〜１８３ＨＶと高硬度であり、予備投射後のビッカース硬さは１２２〜１３０ＨＶであった。被処理品のビッカース硬さ１０４ＨＶよりも高いビッカース硬さが確保された結果、実施例1-6・1-7の亜鉛基合金ショットは、被処理品表面層に十分に塑性変形を起こすことができ、「圧縮残留応力の向上率」が２５０％以上の極めてピーニング効果の高い「◎」の評価となった。ショットの消耗量は少なかった「○」の評価であり、実施例1-7及び1-8の亜鉛基合金ショットの総合評価は、良好なもの「○」となった。【０１００】
第二発明に係る比較例2-1は、Ｍｇ添加量が過少（Ｍｇ：０．０１％未満）の０．００１％である。Ｍｇを添加しているものの再結晶反応を抑制する効果が得られず、予備投射後のビッカース硬さは９２ＨＶまで低下（３６％低下）した。【０１０１】
このため、比較例2-1は、被処理品のビッカース硬さ１０４ＨＶよりも亜鉛基合金ショットの硬さが低くなった結果、「圧縮残留応力の向上率」が２００％未満とピ−ニング効果が少ない「△」の評価となった。この亜鉛基合金ショットの総合評価は、やや不良なもの「△」となった。【０１０２】
比較例2-2の亜鉛基合金ショットは、Ｍｇ添加量が過多（０．２％超）の０．３％である。Ｍｇの添加により亜鉛合金の結晶界面にＭｇ化合物を析出させた結果、予備投射後のビッカース硬さの低下は３％に抑制され再結晶化が防止されたと思われるが、耐衝撃性が低下して「ショット消耗量」が多かった「×」の評価となった。この亜鉛基合金ショットの総合評価は、不良であるもの「×」となった。【０１０３】
本発明のＡｌとＣｕの添加量合計が７．５％以下で且つ、Ｍｇ：０．０１〜０．２％の範囲内である実施例2-1〜2-3の亜鉛基合金ショットは、繰り返し使用による金属組織の再結晶化が抑制され予備投射後のビッカース硬さの低下は約６〜１２％の僅かなものであった。しかも、予備投射後のそのビッカース硬さの絶対値が１２３〜１４１ＨＶであり被処理品のビッカース硬さ１０４ＨＶよりも十分に高い硬さが確保されている。【０１０４】
したがって、実施例2-1〜2-3は、被処理品表面層に十分に塑性変形を起こすことができ、「圧縮残留応力の向上率」が２５０％以上の極めてピ−ニング効果の高い「◎」の評価となった。また、Ｍｇによる耐衝撃性の低下が抑制可能な添加範囲内であることから「ショット消耗量」は極めて少ない「◎」（実施例2-1・2-3）、少ない「○」（実施例2-2）の評価となった。この亜鉛基合金ショットの総合評価は、極めて良好なもの◎（実施例2-3）、良好なもの○（実施例2-1及び2-2）となった。【０１０５】
上記の実施例の説明からも明らかなように、第一発明および第二発明に係る各実施例の亜鉛基合金ショットは、従来の亜鉛基合金ショットでは得難かった高硬度（１００ＨＶ以上）と高靭性を両立させたことが確認できた。【０１０６】
実加工生産におけるショットブラストによるバリ取りや研掃能力および、ショットピーニングした場合の応力付与能力が飛躍的に向上し、且つ、ショットの消耗量低減によるコストダウンならびに、粉塵発生量低減による作業環境の改善効果も両立させることができる。さらに、ＰＲＴＲ制度の対象となるＭｎ等を含まない。【０１０７】
また、合金元素添加物として比較的低純度の材料を使用した場合（実施例2-1）と、高純度材料（実施例2-3）とを比較すると、高純度材料を用いた場合の方がビッカース硬さ、予備投射後ビッカース硬さ、および残留圧縮応力が若干高くなり、またショット消耗量が少なく、より良好な結果が得られた。【０１０８】
また、亜鉛基合金ショット中に含まれるＦｅの量が少ない場合（実施例2-1）と、多い場合（比較例2-3）とを比較すると、Ｆｅ含有量が高い比較例2-3は、ビッカース硬さ、予備投射後ビッカース硬さ、残留圧縮応力がいずれも低くなり、総合評価「×」であった。【０１０９】
また、Ｍｇ添加量が過剰（０．２％）を超える比較例2-3は、実施例2-2に比し残留圧縮応力は若干大きくなるが、ショット消耗量は低下する結果となった。これは、Ｍｇの過剰添加に伴い亜鉛基合金ショットの靱性が低下したことに起因すると考えられる。
【符号の説明】
【０１１０】
１２・・・インゴット（地金）
１４・・・坩堝
１６・・・溶湯
１８・・・溶湯保持容器
２２・・・滴下ノズル
２４・・・冷却媒体(水)
３２・・・乾燥機
３４・・・分級機
【図１】
2011052287.tif 000007
【図２】
2011052287.tif 000008
【手続補正書】
【提出日】平成24年3月29日(2012.3.29)
【手続補正１】
【補正対象書類名】特許請求の範囲
【補正対象項目名】全文
【補正方法】変更
【補正の内容】
【特許請求の範囲】
【請求項１】
添加元素としてＡｌ：０．７５〜６．５質量％、Ｃｕ：０．５〜４．５質量％を含む三成分系の亜鉛基合金ショットであって、前記ＡｌおよびＣｕの質量組成比（Ａｌ／Ｃｕ）：１．０〜１３．０、添加量合計（Ａｌ＋Ｃｕ）：１．５〜１０．５質量％で、かつ、ビッカース硬さが９０〜１９０ＨＶ０．０５であることを特徴とする亜鉛基合金ショット。
【請求項２】
前記亜鉛基合金ショットに含まれる前記三成分以外の元素（非必須元素）の合計含有量：０．５質量％以下であり、かつ、Ｆｅ含有量：０．３質量％以下であることを特徴とする請求項１記載の亜鉛基合金ショット。
【請求項３】
前記添加元素であるＡｌとＣｕの各純度が９９．９質量％以上として、かつ、前記非必須元素の含有量が合計で０．０２質量％以下であることを特徴とする請求項１又は２記載の亜鉛基合金ショット。
【請求項４】
請求項１に記載の亜鉛基合金ショットであって、アルミニウム基合金、亜鉛基合金またはマグネシウム基合金からなる非鉄金属製品の表面処理に用いられることを特徴とする亜鉛基合金ショット。
【請求項５】
請求項４に記載の亜鉛基合金ショットであって、添加元素としてＡｌ：３．０〜６．０質量％、Ｃｕ：１．０〜３．０質量％を含む三成分系の亜鉛基合金ショットであることを特徴とする亜鉛基合金ショット。
【請求項６】
請求項1に記載の亜鉛基合金ショットであって、アルミニウム基合金、亜鉛基合金またはマグネシウム基合金からなる非鉄金属製品のバリ取りの表面処理に用いられ、かつ、ビッカース硬さが１３０〜１５４ＨＶ０．０５であることを特徴とする亜鉛基合金ショット。
【請求項７】
添加元素としてＡｌ：０．７５〜６．５質量％、Ｃｕ：０．５〜４．０質量％、Ｍｇ：０．０１〜０．２質量％を含む四成分系の亜鉛基合金ショットであって、
前記ＡｌおよびＣｕの質量組成比（Ａｌ／Ｃｕ）：１．０〜１３．０、添加量合計（Ａｌ＋Ｃｕ）：１．５〜８．０質量％で、かつ、ビッカース硬さが９０〜１９０ＨＶ０．０５であることを特徴とする亜鉛基合金ショット。
【請求項８】
前記亜鉛基合金ショットに含まれる前記四成分以外の非必須元素の含有量が０．５質量％以下であり、かつ、Ｆｅの含有量が０．３質量％以下であることを特徴とする請求項７記載の亜鉛基合金ショット。
【請求項９】
前記添加元素であるＡｌ、Ｃｕ及びＭｇの各純度が９９．９質量％以上であり、かつ、前記非必須元素の含有量が合計で０．０２質量％以下であることを特徴とする請求項７又は８記載の亜鉛基合金ショット。
【請求項１０】
請求項７に記載の亜鉛基合金ショットであって、アルミニウム基合金、亜鉛基合金またはマグネシウム基合金からなる非鉄金属製品の表面処理に用いられることを特徴とする亜鉛基合金ショット。
【請求項１１】
請求項１０に記載の亜鉛基合金ショットであって、添加元素としてＡｌ：３．０〜５．０質量％、Ｃｕ：１．０〜３．０質量％、Ｍｇ：０．０１〜０．２質量％を含む四成分系の亜鉛基合金ショットであることを特徴とする亜鉛基合金ショット。
【請求項１２】
請求項７に記載の亜鉛基合金ショットであって、アルミニウム基合金、亜鉛基合金またはマグネシウム基合金からなる非鉄金属製品のバリ取りの表面処理に用いられ、かつ、ビッカース硬さが１４０〜１５０ＨＶ０．０５であることを特徴とする亜鉛基合金ショット。
【請求項１３】
請求項７に記載の亜鉛基合金ショットであって、アルミニウム基合金、亜鉛基合金またはマグネシウム基合金からなる非鉄金属製品のピーニングの表面処理に用いられ、かつ、ビッカース硬さが１４０〜１５０ＨＶ０．０５であることを特徴とする亜鉛基合金ショット。
【請求項１４】
粒子の平均粒径が０．１〜３ｍｍであることを特徴とする請求項１、２、４、５、６、７、８、１０、１１、１２、１３のいずれかに記載の亜鉛基合金ショット。
【請求項１５】
請求項１、２、４、５、６、７、８、１０、１１、１２、１３、１４のいずれかに記載の亜鉛基合金ショットの製造方法であって、溶解した金属溶湯を水等の冷却媒体中へ滴下させる工程、この冷却媒体中で、凝固・堆積させる工程、該凝固・堆積物を乾燥させる工程を経た粒状体を分級して製造することを特徴とする亜鉛基合金ショットの製造方法。
【請求項１６】
請求項１５に記載の製造方法で製造した亜鉛基合金ショットであって、亜鉛基合金ショットの粒子の長手方向の長さをａ、前記長手方向に直交する方向における最大径をｂとした場合に、６０％以上のショットのａ／ｂが１．０〜１．２の範囲内にあることを特徴とする、亜鉛基合金ショット。 
【請求項１７】
請求項１５又は１６に記載の亜鉛基合金ショットであって、粒子の平均粒径が、０．３から２.０ｍｍであることを特徴とする亜鉛基合金ショット。
【請求項１８】
請求項１７に記載の亜鉛基合金ショットであって、粒子の平均粒径が、０．３から０．６ｍｍであることを特徴とする亜鉛基合金ショット。
【国際調査報告】
2011052287.tif 000009
2011052287.tif 000010